ШПАКЛЕВКА
PUTTY

Изобретение относится к области строительных материалов и касается составов шпаклевок для исправления дефектов (раковин, мелких трещин и др.) на бетонных поверхностях.
Известна шпаклевка, содержащая, мас.%: вяжущее (жидкое стекло) 18-22; бутадиенстирольный латекс 8-12; мел молотый 50-59; воду 10-12; кремниевую кислоту 3-6 [1].
Задачей изобретения является повышение морозостойкости заявленной шпаклевки.
Технический результат достигается тем, что в шпаклевке, содержащей мел молотый и вяжущее, в качестве вяжущего используют коллоидно-цементный клей при следующем соотношении компонентов, мас.%: молотый мел 45,0-55,0; коллоидно-цементный клей 45,0-55,0.
В таблице приведены составы шпаклевки.
Таблица
Компоненты
Содержание, мас.%
1
2
3
Молотый мел
45,0
50,0
55,0
Коллоидно-цементный клей
55,0
50,0
45,0
Коллоидно-цементный клей - смесь тонкомолотых портландцемента марки не ниже 400 и песка с поверхностно-активными пластифицирующими добавками в соотношении 1:(1…3).
Шпаклевку приготовляют следующим образом.
Мел размалывают сухим способом, просеивают через сито №014. Коллоидно-цементный клей (в данном примере портландцемент М 400 и песок в соотношении 1:2) смешивают с молотым мелом. Смесь сухих компонентов затворяют водой в количестве, обеспечивающем водовяжущее отношение в пределах 0,5-0,7 (в данном примере 0,6) и тщательно перемешивают. Полученную шпаклевку используют в течение 3 часов с момента приготовления. Шпаклевкой заполняют раковины и другие дефекты бетонной поверхности. Высушивают шпаклевку в естественных условиях в течение 48 ч.
Морозостойкость предложенной шпаклевки на 10% выше, чем в прототипе.
Источник информации
1. А.с. №1454808 СССР, кл. С04В 28/26, 1989.